(57)【要約】      （修正有）【課題】蒸着フィルムを使用して加飾することによって、色ブレが小さく、優れたサテンめっきの金属調の意匠感を示すことができる、加飾フィルム成形体の提供。【解決手段】基材７と、接着層６と、蒸着層５と、保護層４を有し、蒸着層５は、表面に凹凸８２が形成されており、接着層６は、レンズ状フィラー９２を含む、加飾フィルム成形体。【選択図】図３
2020104406.tif 000002
【特許請求の範囲】
【請求項１】
基材と、接着層と、蒸着層と、保護層とを有し、
前記蒸着層は、表面に凹凸が形成されており、
前記接着層は、レンズ状フィラーを含む、加飾フィルム成形体。
【請求項２】
前記凹凸は、前記保護層側に向かって突出した凸部を含む、請求項１記載の加飾フィルム成形体。
【請求項３】
前記保護層は、前記蒸着層が設けられている面と反対側の面に、凹凸が形成されている、請求項１または２記載の加飾フィルム成形体。
【請求項４】
前記レンズ状フィラーは、前記接着層に埋没されており、前記蒸着層の凹凸は、埋没された前記レンズ状フィラーの形状に沿って変形された凹凸である、請求項１〜３のいずれか１項に記載の加飾フィルム成形体。
【請求項５】
被剥離基材上に、離型層を形成する離型層形成工程と、
前記離型層上に、保護層を形成する保護層形成工程と、
前記保護層上に、蒸着層を形成する蒸着層形成工程と、
前記蒸着層上に、接着層を形成する接着層形成工程と、
前記接着層上に、転写基材を形成する転写基材形成工程と、
前記被剥離基材および前記離型層を剥離する剥離工程とを含み、
前記接着層は、レンズ状フィラーを含み、
前記転写基材形成工程は、前記レンズ状フィラーを前記接着層に埋設させて、前記蒸着層の表面に凹凸を形成する凹凸形成工程を含む、加飾フィルム成形体の製造方法。
【請求項６】
被剥離基材上に、離型層を形成する離型層形成工程と、
前記離型層上に、保護層を形成する保護層形成工程と、
前記保護層上に、蒸着層を形成する蒸着層形成工程と、
前記蒸着層上に、接着層を形成する接着層形成工程と、
前記接着層上に、転写基材を形成する転写基材形成工程と、
前記被剥離基材および前記離型層を剥離する剥離工程とを含み、
前記接着層は、レンズ状フィラーを含み、
前記転写基材形成工程は、前記レンズ状フィラーを前記接着層に埋設させて、前記蒸着層の表面に凹凸を形成する凹凸形成工程を含む、加飾フィルム成形体における転写基材の装着方法。
【請求項７】
請求項１〜４のいずれか１項に記載の加飾フィルム成形体を用いた、サテンめっき調製品。
【請求項８】
請求項１〜４のいずれか１項に記載の加飾フィルム成形体を用いた、容器。
【請求項９】
請求項１〜４のいずれか１項に記載の加飾フィルム成形体を用いた、筐体。
【請求項１０】
請求項１〜４のいずれか１項に記載の加飾フィルム成形体を用いた、車両用内外装部材。
【発明の詳細な説明】
【技術分野】
【０００１】
本発明は、加飾フィルム成形体、加飾フィルム成形体の製造方法、転写基材の装着方法、サテンめっき調製品、容器、筐体、車両用内外装部材に関する。より詳細には、本発明は、蒸着フィルムを使用して加飾した加飾成形品であり、色ブレが小さく、優れたサテンめっきの金属調の意匠感を示すことができる、加飾フィルム成形体、そのような加飾フィルム成形体の製造方法、転写基材の装着方法、そのような加飾フィルム成形体を用いたサテンめっき調製品、容器、筐体、車両用内外装部材に関する。
【背景技術】
【０００２】
従来、自動車内外装部品等の分野において、高級感を演出するために、クロムめっきや、サテンめっき等の金属調意匠が採用されている。サテンめっきは、ニッケルめっきを施した上に、サテーナ研磨剤によるバフ研磨を施し、製品を艶消しの状態に仕上げたものである。サテンめっきは、落ち着いた質感があり、車の内装部品やエンブレムなどに多く使用されている。
【０００３】
しかしながら、従来のサテンめっきは、工程が複雑であると共に、色ブレが大きい。そのため、めっき以外の表面処理、金属外観仕上げ工法が提案されている。たとえば、めっき以外の工法において、サテンめっきの表面形状と同じ表面形状を再現することが試みられている。また、特許文献１には、特定のアミン化合物およびシロキサン化合物を含むめっき浴を用いてサテンニッケルめっきを行う方法が開示されている。ほかにも、フィルム加飾の技術分野では、マット調の樹脂層を用いることにより、サテンめっきの金属調意匠感を再現しようとする試みが行われている。
【先行技術文献】
【特許文献】
【０００４】
【特許文献１】特開２０１６−１６０４８８号公報
【発明の概要】
【発明が解決しようとする課題】
【０００５】
しかしながら、従来のめっき以外の表面処理を用いた場合や、従来の加飾性フィルムを用いてサテンめっき調の再現を試みた場合、未だ、サテンめっきと同様の金属調の意匠感を充分に表現できていない。
【０００６】
本発明は、このような従来の発明に鑑みてなされたものであり、蒸着フィルムを使用して加飾することによって、色ブレが小さく、優れたサテンめっきの金属調の意匠感を示すことができる、加飾フィルム成形体、加飾フィルム成形体の製造方法、転写基材の装着方法、サテンめっき調製品、容器、筐体、車両用内外装部材を提供することを目的とする。
【課題を解決するための手段】
【０００７】
本発明者らは、鋭意検討した結果、サテンめっき調の独特の鈍い金属光沢を示すためには、接着層および蒸着層を含むフィルムにおいて、蒸着層の表面に凹凸を形成し、かつ、接着層にレンズ状フィラーを含ませることにより、色ブレが小さく、かつ、サテンめっきの金属調の意匠感をより正確に再現できることを見出し、本発明を完成させた。すなわち、上記課題を解決する本発明の加飾フィルム成形体、加飾フィルム成形体の製造方法、転写基材の装着方法、サテンめっき調製品、容器、筐体、車両用内外装部材には、以下の構成が主に含まれる。
【０００８】
（１）基材と、接着層と、蒸着層と、保護層とを有し、前記蒸着層は、表面に凹凸が形成されており、前記接着層は、レンズ状フィラーを含む、加飾フィルム成形体。
【０００９】
（２）前記凹凸は、前記保護層側に向かって突出した凸部を含む、（１）記載の加飾フィルム成形体。
【００１０】
（３）前記保護層は、前記蒸着層が設けられている面と反対側の面に、凹凸が形成されている、（１）または（２）記載の加飾フィルム成形体。
【００１１】
（４）前記レンズ状フィラーは、前記接着層に埋没されており、前記蒸着層の凹凸は、埋没された前記レンズ状フィラーの形状に沿って変形された凹凸である、（１）〜（３）のいずれかに記載の加飾フィルム成形体。
【００１２】
（５）被剥離基材上に、離型層を形成する離型層形成工程と、前記離型層上に、保護層を形成する保護層形成工程と、前記保護層上に、蒸着層を形成する蒸着層形成工程と、前記蒸着層上に、接着層を形成する接着層形成工程と、前記接着層上に、転写基材を形成する転写基材形成工程と、前記被剥離基材および前記離型層を剥離する剥離工程とを含み、前記接着層は、レンズ状フィラーを含み、前記転写基材形成工程は、前記レンズ状フィラーを前記接着層に埋設させて、前記蒸着層の表面に凹凸を形成する凹凸形成工程を含む、加飾フィルム成形体の製造方法。
【００１３】
（６）被剥離基材上に、離型層を形成する離型層形成工程と、前記離型層上に、保護層を形成する保護層形成工程と、前記保護層上に、蒸着層を形成する蒸着層形成工程と、前記蒸着層上に、接着層を形成する接着層形成工程と、前記接着層上に、転写基材を形成する転写基材形成工程と、前記被剥離基材および前記離型層を剥離する剥離工程とを含み、前記接着層は、レンズ状フィラーを含み、前記転写基材形成工程は、前記レンズ状フィラーを前記接着層に埋設させて、前記蒸着層の表面に凹凸を形成する凹凸形成工程を含む、加飾フィルム成形体における転写基材の装着方法。
【００１４】
（７）（１）〜（４）のいずれかに記載の加飾フィルム成形体を用いた、サテンめっき調製品。
【００１５】
（８）（１）〜（４）のいずれかに記載の加飾フィルム成形体を用いた、容器。
【００１６】
（９）（１）〜（４）のいずれかに記載の加飾フィルム成形体を用いた、筐体。
【００１７】
（１０）（１）〜（４）のいずれかに記載の加飾フィルム成形体を用いた、車両用内外装部材。
【発明の効果】
【００１８】
本発明によれば、蒸着フィルムを使用して加飾することによって、色ブレが小さく、優れたサテンめっきの金属調の意匠感を示すことができる、加飾フィルム成形体、加飾フィルム成形体の製造方法、転写基材の装着方法、サテンめっき調製品、容器、筐体、車両用内外装部材を提供することができる。
【図面の簡単な説明】
【００１９】
【図１】図１は、本発明の一実施形態（第１の実施形態）の加飾フィルム成形体の製造方法を説明するための模式的な断面図である。
【図２】図２は、本発明の一実施形態（第１の実施形態）の加飾フィルム成形体の製造方法を説明するための模式的な断面図である。
【図３】図３は、本発明の一本実施形態（第１の実施形態）の加飾フィルム成形体の模式的な断面図である。
【図４】図４は、本発明の一実施形態（第２の実施形態）の加飾フィルム成形体の製造方法を説明するための模式的な断面図である。
【図５】図５は、本発明の一実施形態（第２の実施形態）の加飾フィルム成形体の製造方法を説明するための模式的な断面図である。
【図６】図６は、本発明の一本実施形態（第２の実施形態）の加飾フィルム成形体の模式的な断面図である。
【図７】図７は、本発明の一実施形態（第３の実施形態）の加飾フィルム成形体の製造方法を説明するための模式的な断面図である。
【図８】図８は、本発明の一実施形態（第３の実施形態）の加飾フィルム成形体の製造方法を説明するための模式的な断面図である。
【図９】図９は、本発明の一本実施形態（第３の実施形態）の加飾フィルム成形体の模式的な断面図である。
【図１０】図１０は、本発明の一実施形態（第４の実施形態）の加飾フィルム成形体の製造方法を説明するための模式的な断面図である。
【図１１】図１１は、本発明の一実施形態（第４の実施形態）の加飾フィルム成形体の製造方法を説明するための模式的な断面図である。
【図１２】図１２は、本発明の一本実施形態（第４の実施形態）の加飾フィルム成形体の模式的な断面図である。
【図１３】図１３は、本発明の一実施形態の変形例の加飾フィルム成形体の模式的な断面図である。
【発明を実施するための形態】
【００２０】
＜加飾フィルム成形体＞
本発明の一実施形態の加飾フィルム成形体は、基材と、接着層と、蒸着層と、保護層とを有する。蒸着層は、表面に凹凸が形成されている。接着層は、レンズ状フィラーを含む。加飾フィルム成形体は、写像性が１０〜９２であり、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５であることが好ましい。すなわち、本実施形態の加飾フィルム成形体は、蒸着層を含む蒸着フィルムであり、写像性および割合（ＧＳ６０°／Ｌ＊４５）が上記範囲に調整されていることが好ましい。加飾フィルム成形体は、色ブレが小さく、かつ、サテンめっきの金属調の意匠感を正確に再現している。
【００２１】
（基材）
基材（転写基材）は特に限定されない。基材は、樹脂シート、紙、布、ゴムシート、発泡体シート等である。樹脂シートは、ポリエチレン（ＰＥ）、ポリプロピレン（ＰＰ）、エチレン・プロピレン共重合体等のポリオレフィン系樹脂シート；ポリエチレンテレフタレート（ＰＥＴ）、ポリブチレンテレフタレート（ＰＢＴ）、ポリエチレンナフタレート（ＰＥＮ）等のポリエステル系樹脂シート；塩化ビニル樹脂シート；酢酸ビニル樹脂シート；ポリイミド樹脂シート；ポリアミド樹脂シート；フッ素樹脂シート；セロハン等が例示される。紙は、和紙、クラフト紙、グラシン紙、上質紙、合成紙、トップコート紙等が例示される。布は、各種繊維状物質の単独または混紡等による織布や不織布等が例示される。ゴムシートは、天然ゴムシート、ブチルゴムシート等が例示される。発泡体シートは、発泡ＰＥシート等の発泡ポリオレフィンシート、発泡ポリエステルシート、発泡ポリウレタンシート、発泡ポリクロロプレンゴムシート等が例示される。これらの中でも、基材は、物理的特性（たとえば、寸法安定性、厚さ精度、加工性、引張強度）、経済性（コスト）等の理由により、ポリエチレンテレフタレート（ＰＥＴ）製であることが好ましい。
【００２２】
基材の厚みは特に限定されない。一例を挙げると、基材の厚みは、４〜２００μｍ程度である。基材の厚みが上記範囲内であることにより、基材は、カールやシワが入りにくくなり、転写性も優れ、コストも安価に抑えられる。
【００２３】
（接着層）
接着層は、レンズ状フィラーを含む。接着層を構成する樹脂は特に限定されない。一例を挙げると、接着層は、アクリル樹脂系、ウレタン樹脂系、ウレタン変性ポリエステル樹脂系、ポリエステル樹脂系、エポキシ樹脂系、エチレン−酢酸ビニル共重合樹脂（ＥＶＡ）系、ビニル樹脂系（塩ビ、酢ビ、塩ビ−酢ビ共重合樹脂）、スチレン−エチレン−ブチレン共重合体樹脂系、ポリビニルアルコール樹脂系、ポリアクリルアミド樹脂系、ポリアクリルアミド樹脂系、イソブチレンゴム、イソプレンゴム、天然ゴム、ＳＢＲ、ＮＢＲ、シリコーンゴム等の樹脂からなる。これらの樹脂は、適宜、溶剤に溶解されて使用されてもよく、無溶剤で使用されてもよい。
【００２４】
接着層の厚みは特に限定されない。一例を挙げると、接着層の厚みは、０．５〜５μｍ程度である。
【００２５】
（蒸着層）
蒸着層は特に限定されない。一例を挙げると、蒸着層は、非金属、金属、金属酸化物および金属窒化物からなる群から選択される少なくとも１種（金属等ともいう）である。非金属、金属等は特に限定されない。一例を挙げると、非金属は、アモルファスカーボン（ＤＬＣ）およびその複合体、金属等は、珪素、チタン、スズ、亜鉛、アルミニウム、インジウムおよびマグネシウムからなる群から選択される少なくとも１つの金属、その酸化物、その窒化物である。これらの中でも、金属等は、アルミニウム、酸化アルミニウム、酸化珪素、窒化ケイ素、酸窒化ケイ素、アルミニウム亜鉛酸化物（ＡＺＯ）、亜鉛スズ酸化物（ＺＴＯ）等であることが好ましく、アルミニウムまたは酸化アルミニウムであることがより好ましい。蒸着層がアルミニウムまたは酸化アルミニウムからなることにより、得られる加飾フィルム成形体は、サテンめっきの金属調の意匠感を示しやすい。
【００２６】
蒸着層の厚みは特に限定されない。一例を挙げると、蒸着層の厚みは、７ｎｍ以上であることが好ましく、２０ｎｍ以上であることがより好ましい。また、蒸着層の厚みは、１００ｎｍ以下であることが好ましく、８０ｎｍ以下であることがより好ましい。蒸着層の厚みが上記範囲内であることにより、蒸着層は、適度な可撓性を有し、後述するフィラーを用いて写像性および割合（ＧＳ６０°／Ｌ＊４５）を調整する際に、表面に凹凸が形成されやすい。
【００２７】
（保護層）
保護層は特に限定されない。一例を挙げると、保護層は、ポリ（メタ）アクリル酸エステル、ポリカーボネート、ポリエチレンテレフタレート、ポリエチレン−２，６−ナフタレート、ポリフッ化ビニル（ＰＶＦ）、ポリフッ化ビニリデン（ＰＶＤＦ）、ポリテトラフルオロエチレン（ＰＴＦＥ）、ポリクロロトリフルオロエチレン（ＰＣＴＦＥ）、エチレン−テトラフルオロエチレン共重合体（ＥＴＦＥ）、エチレン−クロロトリフルオロエチレン共重合体（ＥＣＴＦＥ）、テトラフルオロエチレン−パーフルオロアルキルビニルエーテル共重合体（ＰＦＡ）、テトラフルオロエチレン−ヘキサフルオロプロピレン共重合体（ＦＥＰ）等である。
【００２８】
保護層の厚みは特に限定されない。一例を挙げると、保護層の厚みは、１．０μｍ以上２０μｍ以下であることが好ましい。保護層の厚みが上記範囲内であることにより、加飾フィルム成形体は、耐擦傷性、耐摩耗性が優れる。
【００２９】
加飾フィルム成形体全体の説明に戻り、写像性は、１０以上であることが好ましい。また、写像性は、９２以下であることが好ましく、７２以下であることがより好ましく、４８以下であることがさらに好ましい。写像性が１０未満である場合、加飾フィルム成形体は、艶消しの程度が強くなり過ぎて、サテンめっき調の意匠感を表現しにくい傾向がある。一方、写像性が９２を超える場合、加飾フィルム成形体は、艶消しの程度が弱くなり過ぎて、サテンめっき調の意匠感を表現しにくい傾向がある。なお、本実施形態において、写像性（単位：％）は、ＡＳＴＭ−Ｄ５７６７に準拠して測定され、たとえば、アピアランスアナライザー（Ｒｈｏｐｏｉｎｔ  ＩＱ−Ｓ、Ｒｈｏｐｏｎｔ社製）を使用して、成形体表面の写像性（ＤＯＩ）を測定することにより算出し得る。
【００３０】
割合（ＧＳ６０°／Ｌ＊４５）は、５以上であることが好ましく、１５以上であることがより好ましい。また、割合（ＧＳ６０°／Ｌ＊４５）は、５５以下であることが好ましく、４５以下であることがより好ましい。割合（ＧＳ６０°／Ｌ＊４５）が５未満である場合、加飾フィルム成形体は、ＧＳ６０°の値が小さ過ぎるか、Ｌ＊４５の値が大き過ぎるため、サテン調特有の鈍い金属光沢が発現しにくい傾向がある。一方、割合（ＧＳ６０°／Ｌ＊４５）が５５を超える場合、加飾フィルム成形体は、ＧＳ６０°の値が大き過ぎるか、Ｌ＊４５の値が小さ過ぎるため、金属光沢が過度に発現しやすく、サテン調の特有の金属光沢とは異なる外観となりやすい傾向がある。なお、本実施形態において、入射角が６０°における鏡面光沢度（ＧＳ６０°）は、たとえば、アピアランスアナライザー（Ｒｈｏｐｏｉｎｔ  ＩＱ−Ｓ、Ｒｈｏｐｏｎｔ社製）を使用して、成形体表面に対して、入射角６０°から光を照射して、正反射光を受光することにより、鏡面光沢度（ＧＳ６０°）を測定することができる。また、入射角および受光角が４５°におけるＬ＊値（Ｌ＊４５）は、たとえば、多角度分光光度計（ＭＡ−Ｔ６、エックスライト社製）を使用して、成形体表面の測色し、入射角は４５°、受光角は４５°で得られたＬ値を算出することにより測定することができる。割合（ＧＳ６０°／Ｌ＊４５）は、得られた、鏡面光沢度（ＧＳ６０°）の値を、Ｌ＊４５の値で除することにより算出することができる。
【００３１】
本実施形態において、写像性および割合（ＧＳ６０°／Ｌ＊４５）を上記範囲に調整する方法は特に限定されない。一例を挙げると、本実施形態の加飾フィルム成形体は、各層のいずれかの表面形状を加工したり、フィラーを添加したりすることにより、写像性および割合（ＧＳ６０°／Ｌ＊４５）を上記範囲に調整し得る。より具体的には、加飾フィルム成形体は、（１）フィラーを添加することにより、いずれかの層の表面に凹凸を形成する方法、（２）保護層にミクロ層分離を起こさせることにより、保護層の表面に凹凸を形成する方法、（３）各層の形成時に使用する溶剤（樹脂を含む溶剤）を揮発させることにより、層の表面性状を粗くする方法、（４）各層に凹凸の金型等を押し当てて表面に凹凸を形成する方法、（５）いずれかの層に、空気を内包させる方法、（６）いずれかの層にレーザーエッチング処理を施す方法等により、写像性および割合（ＧＳ６０°／Ｌ＊４５）を上記範囲に調整し得る。以下、一例として、フィラーを添加することにより、蒸着層および保護層のそれぞれの表面に凹凸を形成する場合について例示する。
【００３２】
＜第１の実施形態＞
本発明の一実施形態（第１の実施形態）の加飾フィルム成形体について、図１〜図３を参照して説明する。なお、説明の明瞭化のため、加飾フィルム成形体の製造方法を説明し、その後、得られる加飾フィルム成形体について説明する。図１は、本実施形態の加飾フィルム成形体１の製造方法を説明するための模式的な断面図である。図２は、本実施形態の加飾フィルム成形体１の製造方法を説明するための模式的な断面図である。図３は、本実施形態の加飾フィルム成形体１の模式的な断面図である。
【００３３】
本実施形態の加飾フィルム成形体１の製造方法および転写基材の装着方法は、被剥離基材２上に、離型層３を形成する離型層形成工程と、離型層３上に、保護層４を形成する保護層形成工程と、保護層４上に、蒸着層５を形成する蒸着層形成工程と、蒸着層５上に、接着層６を形成する接着層形成工程と、接着層６上に、転写基材７を形成する転写基材形成工程と、被剥離基材２および離型層３を剥離する剥離工程とを含む。保護層形成工程は、保護層４の表面に凹凸８１を形成する第１凹凸形成工程を含む。転写基材形成工程は、蒸着層５の表面に凹凸８２を形成する第２凹凸形成工程を含む。本実施形態の加飾フィルム成形体１の製造方法は、これらの工程を実施することにより、写像性が１０〜９２であり、かつ、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５である、加飾フィルム成形体１を製造し得る。以下、それぞれの工程について説明する。
【００３４】
（離型層形成工程）
離型層形成工程は、被剥離基材２上に、離型層３を形成する工程である。
【００３５】
被剥離基材２は特に限定されない。一例を挙げると、被剥離基材２は、樹脂シート、紙、布、ゴムシート、発泡体シート等である。樹脂シートは、ポリエチレン（ＰＥ）、ポリプロピレン（ＰＰ）、エチレン・プロピレン共重合体等のポリオレフィン系樹脂シート；ポリエチレンテレフタレート（ＰＥＴ）、ポリブチレンテレフタレート（ＰＢＴ）、ポリエチレンナフタレート（ＰＥＮ）等のポリエステル系樹脂シート；塩化ビニル樹脂シート；酢酸ビニル樹脂シート；ポリイミド樹脂シート；ポリアミド樹脂シート；フッ素樹脂シート；セロハン等が例示される。紙は、和紙、クラフト紙、グラシン紙、上質紙、合成紙、トップコート紙等が例示される。布は、各種繊維状物質の単独または混紡等による織布や不織布等が例示される。ゴムシートは、天然ゴムシート、ブチルゴムシート等が例示される。発泡体シートは、発泡ＰＥシート等の発泡ポリオレフィンシート、発泡ポリエステルシート、発泡ポリウレタンシート、発泡ポリクロロプレンゴムシート等が例示される。これらの中でも、基材は、物理的特性（たとえば、寸法安定性、厚さ精度、加工性、引張強度）、経済性（コスト）等の理由により、ポリエチレンテレフタレート（ＰＥＴ）製であることが好ましい。
【００３６】
被剥離基材２の厚みは特に限定されない。一例を挙げると、被剥離基材２の厚みは、４μｍ〜２００μｍ程度である。被剥離基材２の厚みが上記範囲内であることにより、基材は、カールやシワが入りにくくなり、転写性も優れ、コストも安価に抑えられる。
【００３７】
離型層３は特に限定されない。一例を挙げると、離型層３は、シリコーン樹脂系、フッ素樹脂系、セルロース誘導体樹脂系、尿素樹脂系、ポリオレフィン樹脂系、メラミン樹脂系等の離型剤からなる。
【００３８】
離型層３を形成する方法は特に限定されない。一例を挙げると、離型層３は、ロールコーター等を用いて離型剤を被剥離基材２上に塗布することにより形成し得る。
【００３９】
離型層３の厚みは特に限定されない。一例を挙げると、離型層３の厚みは、０．０１〜５μｍ程度である。
【００４０】
本実施形態の離型層３は、不定形フィラーを含む。不定形フィラーの原材料は特に限定されない。一例を挙げると、不定形フィラーの原材料は、たとえばメラミン系樹脂粒子、アクリル系樹脂粒子、アクリル−スチレン系共重合体粒子、ポリカーボネート系粒子、ポリエチレン系粒子、ポリスチレン系粒子などが挙げられる。また、無機フィラーとしては、たとえばシリカ粒子や、タルク、窒化ホウ素である。不定形フィラーは併用されてもよい。
【００４１】
不定形フィラーの形状は、真球状以外の形状であることが好ましく、レンズ状（楕円球状）または鱗片状であることがより好ましい。不定形フィラーの形状は真球状以外であることにより、フィラーは、光を全方向に拡散させることが無く、白っぽい外観を呈しにくい。その結果、得られる加飾フィルム成形体１は、サテンめっきの金属調を表現しやすい。図１〜図３には、レンズ状フィラー９１を用いた例が開示されている。鱗片状フィラー９２（図７等参照）を用いた例は、第３の実施形態〜第４の実施形態として後述する。
【００４２】
不定形フィラーの寸法は特に限定されない。一例を挙げると、不定形フィラーがレンズ状である場合、レンズ状フィラー９１の長径Ｌ１は、２．０μｍ以上であることが好ましく、６．０μｍ以上であることがより好ましい。また、レンズ状フィラー９１の長径Ｌ１は、２０μｍ以下であることが好ましく、１０μｍ以下であることがより好ましい。また、レンズ状フィラー９１の厚みＬ１は、１．０μｍ以上であることが好ましく、２．０μｍ以上であることがより好ましい。また、レンズ状フィラー９１の厚みＬ２は、５．０μｍ以下であることが好ましく、３．０μｍ以下であることがより好ましい。さらに、レンズ状フィラー９１のアスペクト比（長径／厚み）は、１．０以上であることが好ましく、２．０以上であることがより好ましい。また、レンズ状フィラー９１のアスペクト比は、１０以下であることが好ましく、５．０以下であることがより好ましい。レンズ状フィラー９１の寸法が上記範囲内であることにより、後述する保護層形成工程において、離型層３上に形成された保護層４の表面に、所望の寸法の凹凸８１が形成されやすい。この結果、得られる加飾フィルム成形体１は、特に金属光沢と低い写像性とが両立されやすい。
【００４３】
レンズ状フィラー９１を含む離型層３が、被剥離層上に形成されると、離型層３は、一部のレンズ状フィラー９１が離型層３の表面から露出した状態で固化する。
【００４４】
（保護層形成工程）
保護層形成工程は、離型層３上に、保護層４を形成する工程である。保護層４を構成する原材料および寸法等は上記と同様である。
【００４５】
保護層４を形成する方法は特に限定されない。一例を挙げると、保護層４は、ロールコーター等を用いて、適宜溶剤に溶解した保護層４を構成する樹脂溶液を、離型層３上に塗布することにより形成し得る。
【００４６】
図１に示されるように、保護層４は、レンズ状フィラー９１が露出した離型層３に対して形成される。その結果、保護層４の表面のうち、離型層３と接する側の表面は、離型層３から露出したレンズ状フィラー９１の形状に沿って凹凸８１が形成される（第１凹凸形成工程）。
【００４７】
（蒸着層形成工程）
蒸着層形成工程は、保護層４上に、蒸着層５を形成する工程である。蒸着層５を構成する原材料および寸法等は上記と同様である。
【００４８】
蒸着層形成工程において、保護層４上に蒸着層５を形成する方法は特に限定されない。一例を挙げると、蒸着方法は、従来公知の真空蒸着法、スパッタリング法、イオンプレーティング法等の物理蒸着法、または、化学蒸着法等を適宜採用し得る。これらの中でも、本実施形態の加飾フィルム成形体１の製造方法は、生産性が高いという理由により、真空蒸着法により蒸着層５を設けることが好ましい。蒸着条件は、蒸着層５の材料や、所望する蒸着層５の厚みに基づいて、従来公知の条件が適宜採用され得る。なお、金属を蒸着する場合において、金属材料は、不純物が少なく、純度が９９重量％以上であることが好ましく、９９．５重量％以上であることがより好ましい。また、金属材料は、粒状、ロッド状、タブレット状、ワイヤー状あるいは使用するルツボ形状に加工したものであることが好ましい。金属材料を蒸発させるための加熱方法は、ルツボ中に金属材料を入れて抵抗加熱あるいは高周波加熱を行う方式や、電子ビーム加熱を行う方法、窒化硼素などのセラミック製のボードに金属材料を入れ直接抵抗加熱を行う方法など、周知の方法を用いることができる。真空蒸着に用いるルツボは、カーボン製であることが望ましく、アルミナやマグネシア、チタニア、ベリリア性のルツボであってもよい。
【００４９】
（接着層形成工程）
接着層形成工程は、蒸着層５上に、接着層６を形成する工程である。接着層６を構成する原材料および寸法等は上記と同様である。
【００５０】
接着層６を形成する方法は特に限定されない。一例を挙げると、接着層６は、ロールコーター等を用いて、適宜溶剤に溶解した接着層６を構成する樹脂溶液を、蒸着層５上に塗布することにより形成し得る。
【００５１】
本実施形態の接着層６は、レンズ状フィラー９２を含む。レンズ状フィラー９２の原材料等は上記と同様である。
【００５２】
レンズ状フィラー９２の長径Ｌ３は、２．０μｍ以上２０μｍ以下であることが好ましい。また、レンズ状フィラー９２の厚みＬ４は、１．０μｍ以上５．０μｍ以下であることが好ましい。さらに、レンズ状フィラー９２のアスペクト比（長径／厚み）は、１．０以上２０以下であることが好ましい。レンズ状フィラー９２の寸法が上記範囲内であることにより、後述する保護層形成工程において、離型層３上に形成された保護層４の表面に、所望の寸法の凹凸８１が形成されやすい。この結果、得られる加飾フィルム成形体１は、特に金属光沢と低い写像性とが両立されやすい。特に、レンズ状フィラー９２の厚みは、後述する転写基材形成工程において、接着層６に対して、転写基材７が押し当てられることによりレンズ状フィラー９２が接着層６の厚み方向に押し込まれて蒸着層５を変形させることができるように、接着層６の厚みよりも大きいことが好ましく、接着層６の厚みよりも０．５μｍ以上大きいことがより好ましい。これにより、後述する転写基材形成工程において、蒸着層５が所望の大きさの凹凸８２が形成されるよう変形されやすい。
【００５３】
レンズ状フィラー９２を含む接着層６が、蒸着層５上に形成されると、接着層６は、一部のレンズ状フィラー９２が接着層６の表面から露出した状態で固化する。
【００５４】
（転写基材形成工程）
転写基材形成工程は、接着層６上に、転写基材７を形成（装着）する工程である。転写基材７を構成する原材料および寸法等は上記と同様である。
【００５５】
図１に示されるように、レンズ状フィラー９２が露出した接着層６に対して、転写基材７が押し当てられると、露出していたレンズ状フィラー９２は、接着層６の厚み方向に押し込まれる。その結果、図２に示されるように、レンズ状フィラー９２は、接着層６の厚み方向に埋没されるとともに、蒸着層５を変形させる。その結果、蒸着層５の表面には、凹凸８２（保護層４側に向かって突出した略椀状の凸部）が形成される（第２凹凸形成工程）。なお、上記のとおり、レンズ状フィラーの厚みは、接着層６の厚みよりも大きいことが好ましい。これにより、蒸着層５の表面に凹凸８２が形成されやすい。
【００５６】
凸部の最大径は、２．０μｍ以上２０μｍ以下であることが好ましい。凸部の高さは、０．５μｍ以上５．０μｍ以下であることが好ましい。凸部の最大径および高さが上記範囲内であることにより、得られる加飾フィルム成形体１は、艶消しの程度が適切に調整されやすく、写像性が上記範囲になるよう調整されやすい。その結果、加飾フィルム成形体１は、艶消し性に寄与する写像性と、コントラストに寄与する光沢特性とが、より所定の範囲に含まれやすく、色ブレが小さく、かつ、サテンめっきの金属調の意匠感をより正確に再現できる。
【００５７】
（剥離工程）
剥離工程は、被剥離基材２および離型層３を剥離する工程である。図３に示されるように、剥離工程によれば、被剥離基材２と、離型層３（レンズ状フィラー９１を含む）とが剥離される。その結果、保護層４の表面には、離型層３から露出していたレンズ状フィラー９１と相補的な形状の凹凸８１（保護層４の厚み方向に落ち窪んだ略椀状の凹部）が形成される。
【００５８】
凹部の最大径は、２．０μｍ以上２０μｍ以下であることが好ましい。凹部の深さは、０．５μｍ以上５．０μｍ以下であることが好ましい。凹部の最大径および深さが上記範囲内であることにより、得られる加飾フィルム成形体１は、コントラストの程度が適切に調整されやすく、割合（ＧＳ６０°／Ｌ＊４５）が上記範囲になるよう調整されやすい。その結果、加飾フィルム成形体１は、艶消し性に寄与する写像性と、コントラストに寄与する光沢特性とが、より所定の範囲に含まれやすく、色ブレが小さく、かつ、サテンめっきの金属調の意匠感をより正確に再現できる。
【００５９】
凸部の最大径または凹部の最大径は、加飾フィルム成形体の面を垂直方向から電子顕微鏡または光学顕微鏡を用いて観察し、凸部または凹部をランダムに２０個サンプリングし、凸部または凹部の輪郭の最大径を測定し、２０個の平均値から算出し得る。
【００６０】
以上の工程を経て、本実施形態の加飾フィルム成形体１が作製される。加飾フィルム成形体１は、保護層４および蒸着層５のそれぞれの表面に、凹凸（凹凸８１および凹凸８２）が形成されている。保護層４の表面に形成された凹凸８１は、主に艶消し性に寄与する。一方、蒸着層５の表面に形成された凹凸８２は、主に、コントラストに寄与する。これにより、加飾フィルム成形体１は、写像性が１０〜９２であり、かつ、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５となるよう調整されやすい。このような加飾フィルム成形体１は、色ブレが小さく、優れたサテンめっきの金属調の意匠感を示すことができる。
【００６１】
また、本実施形態の加飾フィルム成形体１は、横軸に写像性、縦軸に割合（ＧＳ６０°／Ｌ＊４５）を採用したグラフを想定する場合において、写像性と割合（ＧＳ６０°／Ｌ＊４５）とをプロットした位置が、一次式ｙ＝３．３３ｘ−１８．３３よりも下領域（一次式とｘ軸とで区画される領域）内であることが好ましい。この領域内にプロットされる写像性および割合（ＧＳ６０°／Ｌ＊４５）を有していることにより、加飾フィルム成形体１は、より色ブレが小さく、優れたサテンめっきの金属調の意匠感を示すことができる。
【００６２】
＜第２の実施形態＞
本発明の一実施形態（第２の実施形態）の加飾フィルム成形体について、図４〜図６を参照して説明する。なお、説明の明瞭化のため、加飾フィルム成形体の製造方法を説明し、その後、得られる加飾フィルム成形体について説明する。図４は、本実施形態の加飾フィルム成形体１ａの製造方法を説明するための模式的な断面図である。図５は、本実施形態の加飾フィルム成形体１ａの製造方法を説明するための模式的な断面図である。図６は、本実施形態の加飾フィルム成形体１ａの模式的な断面図である。なお、本実施形態の加飾フィルム成形体１ａおよび加飾フィルム成形体１ａの製造方法は、接着層６にレンズ状フィラーが添加された態様に代えて、保護層４にレンズ状フィラー９２が添加された態様が採用されている以外は、上記した第１の実施形態の加飾フィルム成形体１（図３参照）および加飾フィルム成形体１の製造方法と同様である。そのため、重複する説明は適宜省略され、重複する部材は同様の参照符号が付される。
【００６３】
（離型層形成工程）
離型層形成工程は、第１の実施形態に関連して上記した離型層形成工程と同様である。
【００６４】
（保護層形成工程）
保護層形成工程は、離型層３上に、保護層４を形成する工程である。保護層４を構成する原材料および寸法等は上記と同様である。
【００６５】
保護層４を形成する方法は特に限定されない。一例を挙げると、保護層４は、ロールコーター等を用いて、適宜溶剤に溶解した保護層４を構成する樹脂溶液を、離型層３上に塗布することにより形成し得る。
【００６６】
本実施形態の保護層４は、レンズ状フィラー９２を含む。レンズ状フィラー９２の原材料および寸法等は上記と同様である。
【００６７】
レンズ状フィラー９２を含む保護層４が、離型層３上に形成されると、保護層４は、一部のレンズ状フィラー９２が保護層４の表面から露出した状態で固化する。
【００６８】
（蒸着層形成工程）
蒸着層形成工程は、保護層４上に、蒸着層５を形成する工程である。蒸着層５を構成する原材料および寸法、蒸着方法等は上記と同様である。
【００６９】
図４に示されるように、蒸着層５は、レンズ状フィラー９２が露出した保護層４に対して形成される。その結果、蒸着層５の表面のうち、保護層４と接する側の表面は、保護層４から露出したレンズ状フィラー９２の形状に沿って凹凸８２が形成される。
【００７０】
（接着層形成工程）
接着層形成工程は、蒸着層５上に、接着層６を形成する工程である。接着層６を構成する原材料および寸法等は上記と同様である。
【００７１】
接着層６を形成する方法は特に限定されない。一例を挙げると、接着層６は、ロールコーター等を用いて、適宜溶剤に溶解した接着層６を構成する樹脂溶液を、蒸着層５上に塗布することにより形成し得る。
【００７２】
（転写基材形成工程）
転写基材形成工程は、接着層６上に、転写基材７を形成（装着）する工程である。転写基材７を構成する原材料および寸法等は上記と同様である。
【００７３】
（剥離工程）
剥離工程は、被剥離基材２および離型層３を剥離する工程である。図５および図６に示されるように、剥離工程によれば、被剥離基材２と、離型層３（レンズ状フィラー９１を含む）とが剥離される。その結果、保護層４の表面には、離型層３から露出していたレンズ状フィラー９１と相補的な形状の８１が形成される。
【００７４】
以上の工程を経て、本実施形態の加飾フィルム成形体１ａが作製される。加飾フィルム成形体１ａは、保護層４および蒸着層５のそれぞれの表面に、凹凸（凹凸８１および凹凸８２）が形成されている。保護層４の表面に形成された凹凸８１は、主に艶消し性に寄与する。一方、蒸着層５の表面に形成された凹凸８２は、主に、コントラストに寄与する。これにより、加飾フィルム成形体１ａは、写像性が１０〜９２であり、かつ、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５となるよう調整されやすい。このような加飾フィルム成形体１ａは、色ブレが小さく、優れたサテンめっきの金属調の意匠感を示すことができる。
【００７５】
＜第３の実施形態＞
本発明の一実施形態（第３の実施形態）の加飾フィルム成形体について、図７〜図９を参照して説明する。なお、説明の明瞭化のため、加飾フィルム成形体の製造方法を説明し、その後、得られる加飾フィルム成形体について説明する。図７は、本実施形態の加飾フィルム成形体１ｂの製造方法を説明するための模式的な断面図である。図８は、本実施形態の加飾フィルム成形体１ｂの製造方法を説明するための模式的な断面図である。図９は、本実施形態の加飾フィルム成形体１ｂの模式的な断面図である。なお、本実施形態の加飾フィルム成形体１ｂおよび加飾フィルム成形体１ｂの製造方法は、不定形フィラーとしてレンズ状フィラーに代えて、鱗片状フィラーを使用した以外は、上記した第１の実施形態の加飾フィルム成形体１（図３参照）および加飾フィルム成形体１の製造方法と同様である。そのため、重複する説明は適宜省略され、重複する部材は同様の参照符号が付される。
【００７６】
（離型層形成工程）
離型層形成工程は、被剥離基材２上に、離型層３を形成する工程である。本実施形態の離型層形成工程は、不定形フィラーとして、鱗片状フィラー９１ａを用いている以外は、第１の実施形態の離型層形成工程と同様である。
【００７７】
また、鱗片状であるフィラー９１ａの長径Ｌ５は、０．５μｍ以上１０μｍ以下であることが好ましい。また、鱗片状フィラー９１ａの厚みＬ６は、０．０５μｍ以上０．５μｍ以下であることが好ましい。さらに、鱗片状フィラー９１ａのアスペクト比（長径／厚み）は、１０以上１５０以下であることが好ましい。鱗片状フィラー９１ａの寸法が上記範囲内であることにより、後述する保護層形成工程において、離型層３上に形成された保護層４の表面に、所望の寸法の凹凸８１が形成されやすい。この結果、得られる加飾フィルム成形体１ｂは、特に金属光沢と低い写像性とが両立されやすい。
【００７８】
鱗片状フィラー９１ａを含む離型層３が、被剥離基材２上に形成されると、離型層３は、一部の鱗片状フィラー９１ａが離型層３の表面から露出した状態で固化する。
【００７９】
（保護層形成工程および蒸着層形成工程）
保護層形成工程および蒸着層形成工程は、第１の実施形態の保護層形成工程および蒸着層形成工程と同様である。
【００８０】
（接着層形成工程）
接着層形成工程は、蒸着層５上に、接着層６を形成する工程である。接着層６を構成する原材料および寸法等は上記と同様である。
【００８１】
接着層６を形成する方法は特に限定されない。一例を挙げると、接着層６は、ロールコーター等を用いて、適宜溶剤に溶解した接着層６を構成する樹脂溶液を、蒸着層５上に塗布することにより形成し得る。
【００８２】
本実施形態の接着層６は、鱗片状フィラー９２ａを含む。鱗片状フィラー９２ａの原材料等は上記と同様である。また、鱗片状フィラー９２ａの長径Ｌ７および厚みＬ８は、上記した鱗片状フィラー９１ａの長径Ｌ５および厚みＬ６と同様である。特に、鱗片状フィラー９２ａの厚みは、後述する転写基材形成工程において、接着層６に対して、転写基材７が押し当てられることにより鱗片状フィラー９２ａが接着層６の厚み方向に押し込まれて蒸着層５を変形させることができるように、接着層６の厚みよりも大きいことが好ましい。一方、鱗片状フィラー９２ａの厚みが薄い場合であっても、接着層６の表面に凹凸が形成されれば、後述する転写基材形成工程において、蒸着層５が所望の大きさの凹凸８２が形成されるよう変形されやすい。
【００８３】
鱗片状フィラー９２ａを含む接着層６が、蒸着層５上に形成されると、接着層６は、一部の鱗片状フィラー９２ａが接着層６の表面から露出した状態で固化する。
【００８４】
（転写基材形成工程）
転写基材形成工程は、接着層６上に、転写基材７を形成（装着）する工程である。本実施形態の転写基材形成工程は、不定形フィラーとして、鱗片状フィラー９２ａを用いている以外は、第１の実施形態の転写基材形成工程と同様である。
【００８５】
図７に示されるように、鱗片状フィラー９２ａが露出した接着層６に対して、転写基材７が押し当てられると、露出していた鱗片状フィラー９２ａは、接着層６の厚み方向に押し込まれる。その結果、図８に示されるように、鱗片状フィラー９２ａは、接着層６の厚み方向に埋没されるとともに、蒸着層５を変形させる。その結果、蒸着層５の表面には、凹凸８２（保護層４側に向かって突出した略椀状の凸部）が形成される。なお、上記のとおり、鱗片状フィラー９２ａの厚みは、接着層６の厚みよりも大きいことが好ましい。これにより、蒸着層５の表面に凹凸８２が形成されやすい。
【００８６】
なお、蒸着層５の表面に形成される凹凸８２は、鱗片状フィラー９２ａの形状に追随して形成された凹凸である。そのため、凹凸８２の形状は、厳密な断面矩形状ではなく、角がいくらか丸みを帯びた略矩形状である。
【００８７】
（剥離工程）
剥離工程は、被剥離基材２および離型層３を剥離する工程である。図９に示されるように、剥離工程によれば、被剥離基材２と、離型層３（鱗片状フィラー９１ａを含む）とが剥離される。その結果、保護層４の表面には、離型層３から露出していた鱗片状フィラー９１ａと相補的な形状の凹凸８１が形成される。なお、保護層４の表面に形成される凹凸は、鱗片状フィラー９１ａの形状に追随して形成された凹凸である。そのため、凹凸８１の形状は、厳密な断面矩形状ではなく、角がいくらか丸みを帯びた略矩形状である。
【００８８】
以上の工程を経て、本実施形態の加飾フィルム成形体１ｂが作製される。加飾フィルム成形体１ｂは、保護層４および蒸着層５のそれぞれの表面に、凹凸（凹凸８１および凹凸８２）が形成されている。保護層４の表面に形成された凹凸８１は、主に艶消し性に寄与する。一方、蒸着層５の表面に形成された凹凸８２は、主に、コントラストに寄与する。これにより、加飾フィルム成形体１ｂは、写像性が１０〜９２であり、かつ、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５となるよう調整されやすい。このような加飾フィルム成形体１ｂは、色ブレが小さく、優れたサテンめっきの金属調の意匠感を示すことができる。
【００８９】
＜第４の実施形態＞
本発明の一実施形態（第４の実施形態）の加飾フィルム成形体について、図１０〜図１２を参照して説明する。なお、説明の明瞭化のため、加飾フィルム成形体の製造方法を説明し、その後、得られる加飾フィルム成形体について説明する。図１０は、本実施形態の加飾フィルム成形体１ｃの製造方法を説明するための模式的な断面図である。図１１は、本実施形態の加飾フィルム成形体１ｃの製造方法を説明するための模式的な断面図である。図１２は、本実施形態の加飾フィルム成形体１ｃの模式的な断面図である。なお、本実施形態の加飾フィルム成形体１ｃおよび加飾フィルム成形体１ｃの製造方法は、不定形フィラーとしてレンズ状フィラーに代えて、鱗片状フィラーを使用した以外は、上記した第２の実施形態の加飾フィルム成形体１ａ（図６参照）および加飾フィルム成形体１ａの製造方法と同様である。そのため、重複する説明は適宜省略され、重複する部材は同様の参照符号が付される。
【００９０】
（離型層形成工程）
離型層形成工程は、被剥離基材２上に、離型層３を形成する工程である。本実施形態の離型層形成工程は、不定形フィラーとして、鱗片状フィラー９１ａを用いている以外は、第２の実施形態の離型層形成工程と同様である。また、鱗片状フィラー９１ａの寸法は、第３の実施形態において上記した寸法と同様である。
【００９１】
鱗片状フィラーを含む離型層３が、被剥離層上に形成されると、離型層３は、一部の鱗片状フィラー９１ａが離型層３の表面から露出した状態で固化する。
【００９２】
（保護層形成工程〜剥離工程）
保護層形成工程〜剥離工程は、不定形フィラーとして、鱗片状フィラー９２ａを用いている以外は、第２の実施形態の保護層形成工程および蒸着層形成工程と同様である。また、鱗片状フィラー９２ａの寸法は、第３の実施形態において上記した寸法と同様である。
【００９３】
以上の工程を経て、本実施形態の加飾フィルム成形体１ｃが作製される。加飾フィルム成形体１ｃは、保護層４および蒸着層５のそれぞれの表面に、凹凸（凹凸８１および凹凸８２）が形成されている。保護層４の表面に形成された凹凸８１は、主に艶消し性に寄与する。一方、蒸着層５の表面に形成された凹凸８２は、主に、コントラストに寄与する。これにより、加飾フィルム成形体１ｃは、写像性が１０〜９２であり、かつ、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５となるよう調整されやすい。このような加飾フィルム成形体１ｃは、色ブレが小さく、優れたサテンめっきの金属調の意匠感を示すことができる。
【００９４】
以上、上記実施形態（第１の実施形態〜第４の実施形態）において作製された加飾フィルム成形体は、いずれも、色ブレが小さく、優れたサテンめっきの金属調の意匠感を示す。そのため、このような加飾フィルム成形体は、サテンめっきの金属調を付した種々の製品（サテンめっき調製品）に用いることができる。これにより、得られるサテンめっき調製品は、いずれも色ブレが小さく、優れたサテンめっきの金属調の意匠感を示す。
【００９５】
特に、本実施形態の加飾フィルム成形体は、種々の容器に適用されることにより、たとえば化粧品の容器、飲料の容器等の、グロス感や高級感のある外観が所望される容器において、色ブレが小さく、優れたサテンめっきの金属調の意匠感を示す種々の容器が得られる。
【００９６】
また、本実施形態の加飾フィルム成形体は、種々の筐体に適用されることにより、たとえば携帯電話等の通信機器、家電製品の筐体等の、グロス感や高級感のある外観が所望される筐体において、色ブレが小さく、優れたサテンめっきの金属調の意匠感を示す種々の筐体が得られる。
【００９７】
さらに、本実施形態の加飾フィルム成形体は、種々の車両用内外装部材に適用されることにより、グロス感や高級感のある外観が所望される種々の車両用内外装部材において、色ブレが小さく、優れたサテンめっきの金属調の意匠感を示す種々の車両用内外装部材が得られる。
【００９８】
他にも、本実施形態の加飾フィルム成形体は、たとえば顧客や物品等の識別情報等を記憶させた会員証、商品タグ、診察券、学生証、キャッシュカード、クレジットカード、乗車券、マイレージカード、ポイントカード、磁気カード等のセキュリティや非模倣性が要求される物品の一部分または全体に好適に使用される。
【００９９】
また、上記実施形態では、いずれも保護層の表面に形成される凹凸が、凹部である場合について例示した。これに代えて、保護層の表面に凸部が形成されてもよい。この場合、たとえば、保護層表面の凸部は、接着層に粒子径の大きいフィラーを添加し、本実施内容と同様に転写時にフィラーが押し上げられ、金属層だけでなく保護層表面にまで影響及ぼすことにより形成し得る。
【０１００】
さらに、上記実施形態では、蒸着層形成工程として、保護層上に、蒸着層を形成する工程を例示した。これに代えて、蒸着層形成工程は、保護層上に蒸着アンカー層を形成し、次いで、蒸着アンカー層に蒸着層を形成する工程であってもよい。図１３は、保護層４上に蒸着アンカー層５ａが形成され、蒸着アンカー層５ａ上に蒸着層５が形成された加飾フィルム成形体の模式的な断面図である。
【０１０１】
蒸着アンカー層５ａは、保護層４と蒸着層５との密着性を向上させるために好適に設けられる。蒸着アンカー層５ａは特に限定されない。一例を挙げると、蒸着アンカー層５ａは、保護層４との密着性がよく、かつ、蒸着層５を構成する金属の受理性がよい原料であればよく、アクリル系樹脂、ニトロセルロース系樹脂、ポリウレタン系樹脂、ポリエステル系樹脂、スチレン−マレイン系酸樹脂、塩素化ＰＰ系樹脂等である。
【０１０２】
蒸着アンカー層５ａを形成する方法は特に限定されない。一例を挙げると、蒸着アンカー層５ａは、ロールコーター等を用いて、適宜溶剤に溶解した蒸着アンカー層５ａを構成する樹脂溶液を、保護層４上に塗布することにより形成し得る。
【０１０３】
蒸着アンカー層５ａの厚みは特に限定されない。一例を挙げると、蒸着アンカー層５ａの厚みは、０．１μｍ〜３μｍが好ましい。
【実施例】
【０１０４】
以下、実施例により本発明をより具体的に説明する。本発明は、これら実施例に何ら限定されない。なお、特に制限のない限り、「％」は「質量％」を意味し、「部」は「質量部」を意味する。
【０１０５】
＜実施例１＞
ポリエチレンテレフタレート（ＰＥＴ）フィルム（厚み：２５μｍ）を被剥離基材とし、アクリルスチレン樹脂（添加量：９１部）、硬化剤（イソシアネート、添加：９部）にレンズ状フィラー（アクリル、積水化成品工業製、寸法：長径７．２μｍ、厚み２．８μｍ、添加量：５部）を含有させ、バーコーターにて塗工した。この未硬化樹脂層を５０℃，４８時間にて硬化させ、離型層（厚み：１．０μｍ）を作製した（離型層形成工程）。離型層の表面に、フィラーを露出させた。離型層上に、多官能アクリレート樹脂溶液（９７部）、光重合硬化剤（添加量：３部）をバーコーターにて塗工し、保護層（厚み：５．０μｍ）を作製した（保護層形成工程）。保護層上に、アクリル樹脂（添加量：１００部）をバーコーターにて塗工した。この未硬化樹脂層を１１０℃、３０秒にて硬化させ、蒸着アンカー層（厚み：１．０μｍ）を作成した。蒸着アンカー層上に抵抗加熱式蒸着機を用い、インジウムの真空蒸着を行った。厚み５０ｎｍのインジウム膜（蒸着層）を形成した（蒸着層形成工程）。蒸着層上に、アクリル樹脂（添加量：３８部）、ウレタン樹脂溶液（添加量：５７部）、レンズ状フィラー（アクリル、積水化成品工業製、寸法：長径７．２μｍ、厚み２．８μｍ、添加量：５部）を、バーコーターにて塗工し、接着層（厚み：１．０μｍ）を作製した（接着層形成工程）。接着層上に、黒ＡＢＳ板（転写基材）を、アップダウン転写機（ナビタス社製、ＭＰ−６）を用いて、押し付け荷重１ｋＮ、刻印温度１８０℃、転写時間１．０ｓという条件で押し当て、フィラーを接着層内に埋没させた（転写基材形成工程）。その結果、蒸着層が変形され、蒸着層の表面に凹凸が形成された（凹凸の詳細：平均長径４．１μｍ、高さ０．３〜０．５μｍの凸形状）。次いで、被剥離基材および離型層を剥離し、保護層の表面に凹凸を形成させた（凹凸の詳細：平均直径７．２μｍ、深さ１．０〜１．５μｍの凹形状）。その後、紫外線硬化装置（アイグラフィックス（株）製、ＥＣＳ−４０１１ＧＸ、高圧水銀ランプ）を用いて、積算光量５００ｍＪ／ｃｍ2にて保護層を硬化させ加飾フィルム成型体を得た。
【０１０６】
＜実施例２＞
離型層形成工程および接着層形成工程として、以下の工程を採用した以外は、実施例１と同様の方法により、加飾フィルム成形体を作製した。離型層形成工程において、アクリルスチレン樹脂（添加量：９１部）、硬化剤（添加量：９部）にレンズ状フィラー（組成：アクリル、積水化成品工業製、寸法：長径２．９μｍ、厚み２．１μｍ、添加量：１０部）を含有させ、バーコーターにて塗工した。その後、ドライヤーにて乾燥させ、５０℃，４８時間で硬化し、離型層（厚み：１．０μｍ）を作製した（離型層形成工程）。接着層形成工程において、アクリル樹脂（添加量：３９部）、ウレタン樹脂溶液（添加量：５８部）に不定形フィラー（アエロジル３００、日本アエロジル（株）製、一次粒子約７ｎｍ、比表面積３００ｇ／ｍ2、添加量：３部）を含有させ、バーコーターにて塗工し、１１０℃、３０秒にて乾燥させ、接着層（厚み：１．０μｍ）を作製した（接着層形成工程）。
【０１０７】
＜実施例３＞
離型層形成工程および接着層形成工程として、以下の工程を採用した以外は、実施例１と同様の方法により、加飾フィルム成形体を作製した。離型層形成工程において、アクリルスチレン樹脂溶液（添加量：８２部）、硬化剤（イソシアネート、添加量：８部）に鱗片状フィラー（窒化ホウ素、デンカ製、ＧＰ、寸法：長径４．１μｍ、厚み０．２μｍ、添加量：１０部）を含有させ、バーコーターにて塗工した。この未硬化樹脂層を、５０℃，４８時間で硬化させ、離型層（厚み：１．０μｍ）を作製した（離型層形成工程）。接着層形成工程において、アクリル樹脂（添加量：３４部）、ウレタン樹脂（添加量：５１部）に鱗片状フィラー（窒化ホウ素、デンカ製、ＧＰ、寸法：長径４．１μｍ、厚み０．２μｍ、添加量：１０部）と不定形フィラー（アエロジル３００、日本アエロジル（株）製、一次粒子約７ｎｍ、比表面積３００ｇ／ｍ2、添加量：５部）を含有させ、バーコーターにて塗工し、接着層（厚み：１．０μｍ）を作製した（接着層形成工程）。
【０１０８】
＜実施例４＞
離型層形成工程および接着層形成工程として、以下の工程を採用した以外は、実施例１と同様の方法により、加飾フィルム成形体を作製した。離型層形成工程において、アクリルスチレン樹脂（添加量：８２部）、硬化剤（イソシアネート、添加量：８部）に鱗片状フィラー（窒化ホウ素、デンカ製、ＧＰ、寸法：長径４．１μｍ、厚み０．２μｍ、添加量：１０部）を含有させ、バーコーターにて塗工した。この未硬化樹脂層を、５０℃，４８時間で硬化させ、離型層（厚み：１．０μｍ）を作製した（離型層形成工程）。接着層形成工程において、アクリル樹脂（添加量：３８部）、ウレタン樹脂（添加量：５７部）に不定形フィラー（アエロジル３００、日本アエロジル（株）製、一次粒子約７ｎｍ、比表面積３００ｇ／ｍ2、添加量：５部）を含有させ、バーコーターにて塗工し、接着層（厚み：１．０μｍ）を作製した（接着層形成工程）。
【０１０９】
＜実施例５＞
離型層形成工程および接着層形成工程として、以下の工程を採用した以外は、実施例１と同様の方法により、加飾フィルム成形体を作製した。離型層形成工程において、フィラーを含有していないアクリルスチレン樹脂（含有率：９１％）、硬化剤（イソシアネート、含有率：９％）を、バーコーターにて塗工した。この未硬化樹脂層を５０℃，４８時間にて硬化させ、離型層（厚み：１．０μｍ）を作製した（離型層形成工程）。接着層形成工程において、アクリル樹脂溶液（添加量：３６部）、ウレタン樹脂溶液（添加量：５４部）に鱗片状フィラー（窒化ホウ素、デンカ製、品名：ＧＰ、寸法：長径４．１μｍ、厚み０．２μｍ、添加量：１０部）を含有させ、バーコーターにて塗工し、接着層（厚み：１．０μｍ）を作製した（接着層形成工程）。
【０１１０】
＜実施例６＞
離型層形成工程および接着層形成工程として、以下の工程を採用した以外は、実施例１と同様の方法により、加飾フィルム成形体を作製した。離型層形成工程において、フィラーを含有していないアクリルスチレン樹脂（添加量：９１部）、硬化剤（イソシアネート、含有率：９部）を、バーコーターにて塗工した。この未硬化樹脂層を５０℃，４８時間にて硬化させ、離型層（厚み：１．０μｍ）を作製した（離型層形成工程）。接着層形成工程において、アクリル樹脂溶液（添加量：２８部）、ウレタン樹脂溶液（添加量：４２部）に鱗片状フィラー（窒化ホウ素、デンカ製、ＧＰ、寸法：長径４．１μｍ、厚み０．２μｍ、添加量：３０部）を含有させ、バーコーターにて塗工し、接着層（厚み：１．０μｍ）を作製した（接着層形成工程）。
【０１１１】
＜実施例７＞
離型層形成工程および接着層形成工程として、以下の工程を採用した以外は、実施例１と同様の方法により、加飾フィルム成形体を作製した。離型層形成工程において、フィラーを含有していないアクリルスチレン樹脂（添加量：９１部）、硬化剤（イソシアネート、添加量：９部）を、バーコーターにて塗工した。この未硬化樹脂層を５０℃，４８時間にて硬化させ、離型層（厚み：１．０μｍ）を作製した（離型層形成工程）。接着層形成工程において、アクリル樹脂（添加量：３９部）、ウレタン樹脂（添加量：５８部）に不定形フィラー（アエロジル３００、日本アエロジル（株）製、一次粒子約７ｎｍ、比表面積３００ｇ／ｍ2、添加量：３部）を含有させ、バーコーターにて塗工し、接着層（厚み：１．０μｍ）を作製した（接着層形成工程）。
【０１１２】
＜実施例８＞
ポリエチレンテレフタレート（ＰＥＴ）フィルム（厚み：２５μｍ）を被剥離基材とし、アクリルメラミン樹脂（添加量：９３部）、硬化剤（ｐ−トルエンスルホン酸、添加量：７部）にレンズ状フィラー（アクリル、積水化成品工業製、寸法：長径７．２μｍ、厚み２．８μｍ、添加量：８部）を含有させ、バーコーターにて塗工した。この未硬化樹脂層を１５０℃，６０秒にて硬化させ、離型層（厚み：１．０μｍ）を作製した（離型層形成工程）。離型層の表面に、フィラーを露出させた。離型層上に、多官能アクリレート樹脂にレンズ状フィラー（アクリル、積水化成品工業製、寸法：長径７．２μｍ、厚み２．８μｍ、含有率：３０％）を含有させバーコーターにて塗工した。この未硬化樹脂を紫外線硬化装置（アイグラフィックス（株）製、ＥＣＳ−４０１１ＧＸ、高圧水銀ランプ）にて、積算光量５００ｍＪ／ｃｍ2の条件で硬化させ保護層（厚み：２．５μｍ）を作製した（保護層形成工程）。保護層上に、アクリル樹脂（添加量：８６部）、硬化剤（イソシアネート、添加量：１４部）をバーコーターにて塗工した。この未硬化樹脂層を１５０℃、６０秒にて硬化させ、蒸着アンカー層（厚み：１．０μｍ）を作成した。蒸着アンカー層上に抵抗加熱式蒸着機を用い、インジウムの真空蒸着を行った。厚み５０ｎｍのインジウム膜（蒸着層）を形成した（蒸着層形成工程）。蒸着層上に、ポリエチレン樹脂を、バーコーターにて塗工し、接着層（厚み：１．０μｍ）を作製した（接着層形成工程）。接着層上に、黒ＡＢＳ板（転写基材）を、ロール転写機（ナビタス（株）製、ＲＴ１５０Ｂ）を用いて、温度：１８０℃、速度：３０ｍｍ／ｓｅｃという条件で押し当てた。次いで、被剥離基材および離型層を剥離し、保護層の表面に凹凸を形成し、加飾フィルム成型体を得た。
【０１１３】
＜実施例９＞
離型層形成工程として、以下の工程を採用した以外は、実施例８と同様の方法により、加飾フィルム成形体を作製した。離型層形成工程において、アクリルメラミン樹脂（添加量：９３部）、硬化剤（ｐ−トルエンスルホン酸、添加量：７部）にレンズ状フィラー（アクリル、積水化成品工業（株）製、寸法：長径７．２μｍ、厚み２．８μｍ、添加量：８部）を含有させ、バーコーターにて塗工した。この未硬化樹脂層を１５０℃，６０秒にて硬化させ、離型層（厚み：０．５μｍ）を作製した（離型層形成工程）。
【０１１４】
＜実施例１０＞
離型層形成工程および保護層形成工程として、以下の工程を採用した以外は、実施例１と同様の方法により、加飾フィルム成形体を作製した。離型層形成工程において、フィラーを含有していないアクリルメラミン樹脂（添加量：９３部）、硬化剤（ｐ−トルエンスルホン酸、添加量：７部）をバーコーターにて塗工した。この未硬化樹脂層を１５０℃，６０秒にて硬化させ、離型層（厚み：１．０μｍ）を作製した（離型層形成工程）。保護層形成工程において、多官能アクリレート樹脂にレンズ状フィラー（アクリル、積水化成品工業製、寸法：長径（ｉ）２．９μｍ、（ｉｉ）９．６μｍ、厚み（ｉ）２．１μｍ、（ｉｉ）２．６μｍ、（ｉ）６．７％、（ｉｉ）３．３％）を含有させバーコーターにて塗工した。この未硬化樹脂を紫外線硬化装置（アイグラフィックス（株）製、ＥＣＳ−４０１１ＧＸ、高圧水銀ランプ）にて、積算光量５００ｍＪ／ｃｍ2の条件で硬化させ保護層（厚み：２．０μｍ）を作製した（保護層形成工程）。
【０１１５】
＜実施例１１＞
離型層形成工程、保護層形成工程および蒸着層形成工程として、以下の工程を採用した以外は、実施例８と同様の方法により、加飾フィルム成形体を作製した。離型層形成工程において、フィラーを含有していないアクリルメラミン樹脂（添加量：９３部）、硬化剤（ｐ−トルエンスルホン酸、添加量：７部）をバーコーターにて塗工した。この未硬化樹脂層を１５０℃，６０秒にて硬化させ、離型層（厚み：１．０μｍ）を作製した（離型層形成工程）。保護層形成工程において、多官能アクリレート樹脂溶液にレンズ状フィラー（アクリル、積水化成品工業製、寸法：長径７．２μｍ、厚み２．８μｍ、添加量：５％）を含有させ、バーコーターにて塗工した。この未硬化樹脂を紫外線硬化装置（アイグラフィックス（株）製、ＥＣＳ−４０１１ＧＸ、高圧水銀ランプ）にて、積算光量５００ｍＪ／ｃｍ2の条件で硬化させ保護層（厚み：２．０μｍ）を作製した（保護層形成工程）。蒸着層形工程において、抵抗加熱式蒸着機を用い、アルミニウムの真空蒸着を行った。厚み５０ｎｍのアルミニウム膜（蒸着層）を形成した（蒸着層形成工程）。
【０１１６】
＜実施例１２＞
離型層形成工程および保護層形成工程として、以下の工程を採用した以外は、実施例８と同様の方法により、加飾フィルム成形体を作製した。離型層形成工程において、フィラーを含有していないアクリルメラミン樹脂（添加量：９３部）、硬化剤（ｐ−トルエンスルホン酸、添加量：７部）をバーコーターにて塗工した。この未硬化樹脂層を１５０℃，６０秒にて硬化させ、離型層（厚み：１．０μｍ）を作製した（離型層形成工程）。保護層形成工程において、多官能アクリレート樹脂に不定形フィラー（シリカ、サイロホービック１００、富士シリシア化学（株）製、寸法：平均粒子径２．７μｍ、添加量：０．５％）を含有させ、バーコーターにて塗工した。この未硬化樹脂を紫外線硬化装置（アイグラフィックス（株）製、ＥＣＳ−４０１１ＧＸ、高圧水銀ランプ）にて、積算光量５００ｍＪ／ｃｍ2の条件で硬化させ保護層（厚み：２．０μｍ）を作製した（保護層形成工程）。
【０１１７】
＜実施例１３＞
離型層形成工程および保護層形成工程として、以下の工程を採用した以外は、実施例８と同様の方法により、加飾フィルム成形体を作製した。離型層形成工程において、フィラーを含有していないアクリルメラミン樹脂（添加量：９３％）、硬化剤（ｐ−トルエンスルホン酸、添加量：７％）をバーコーターにて塗工した。この未硬化樹脂層を１５０℃，６０秒にて硬化させ、離型層（厚み：１．０μｍ）を作製した（離型層形成工程）。保護層形成工程において、多官能アクリレート樹脂に不定形フィラー（シリカ、サイロホービック１００、富士シリシア化学（株）製、寸法：平均粒子径２．７μｍ、添加量：１．０％）を含有させ、バーコーターにて塗工した。この未硬化樹脂を紫外線硬化装置（アイグラフィックス（株）製、ＥＣＳ−４０１１ＧＸ、高圧水銀ランプ）にて、積算光量５００ｍＪ／ｃｍ2の条件で硬化させ保護層（厚み：２．０μｍ）を作製した（保護層形成工程）。
【０１１８】
＜実施例１４＞
離型層形成工程および保護層形成工程として、以下の工程を採用した以外は、実施例８と同様の方法により、加飾フィルム成形体を作製した。離型層形成工程において、フィラーを含有していないアクリルメラミン樹脂（添加量：９３部）、硬化剤（ｐ−トルエンスルホン酸、添加量：７部）をバーコーターにて塗工した。この未硬化樹脂層を１５０℃，６０秒にて硬化させ、離型層（厚み：１．０μｍ）を作製した（離型層形成工程）。保護層形成工程において、多官能アクリレート樹脂に不定形フィラー（シリカ、サイロホービック１００、富士シリシア化学（株）製、寸法：平均粒子径２．７μｍ、添加量：１．５％）を含有させ、バーコーターにて塗工した。この未硬化樹脂を紫外線硬化装置（アイグラフィックス（株）製、ＥＣＳ−４０１１ＧＸ、高圧水銀ランプ）にて、積算光量５００ｍＪ／ｃｍ2の条件で硬化させ保護層（厚み：２．０μｍ）を作製した（保護層形成工程）。
【０１１９】
＜実施例１５＞
離型層形成工程、蒸着層形成工程および接着層形成工程として、以下の工程を採用した以外は、実施例８と同様の方法により、加飾フィルム成形体を作製した。離型層形成工程において、ポリエチレンテレフタレート（ＰＥＴ）フィルム（マットフィルム、厚み：２５μｍ）を被剥離基材とし、アクリルポリオール樹脂（添加量：８２．６部）、硬化剤（イソシアネート、添加量：１７．３部）をバーコーターにて塗工し、この未硬化樹脂層を１５０℃、３０秒にて硬化させ、保護層（厚み：１．８μｍ）を作製した（保護層形成工程）。保護層上に抵抗加熱式蒸着機を用い、アルミニウムの真空蒸着を行った。厚み５０ｎｍのアルミニウム膜（蒸着層）を形成した（蒸着層形成工程）。蒸着層上に塩酢ビ樹脂溶液をバーコーターにて塗工し、接着層（厚み：１．０μｍ）を作製した（接着層形成工程）。
【０１２０】
＜実施例１６＞
保護層形成工程として、以下の工程を採用した以外は、実施例１５と同様の方法により、加飾フィルム成形体を作製した。保護層形成工程において、アクリルポリオール溶液（添加量：８２．６部）、硬化剤（イソシアネート、添加量：１７．３部）をバーコーターにて塗工し、この未硬化樹脂層を１５０℃、３０秒にて硬化させ、保護層（厚み：０．５μｍ）を作製した（保護層形成工程）。
【０１２１】
＜比較例１＞
離型層形成工程、蒸着層形成工程および接着層形成工程として、以下の工程を採用した以外は、実施例８と同様の方法により、加飾フィルム成形体を作製した。離型層形成工程において、被剥離基材として、ポリエチレンテレフタレート（ＰＥＴ）フィルム（厚み：２５μｍ）を用いた。フィラーを含有していていないアクリルメラミン樹脂溶液（添加量：９３部）、硬化剤（ｐ−トルエンスルホン酸、添加量：７部）をバーコーターにて塗工した。この未硬化樹脂層を１５０℃，６０秒にて硬化させ、離型層（厚み：１．０μｍ）を作製した（離型層形成工程）。離型層上に、多官能アクリレート樹脂溶液をバーコーターにて塗工し、この未硬化樹脂を紫外線硬化装置（アイグラフィックス（株）製、ＥＣＳ−４０１１ＧＸ、高圧水銀ランプ）。蒸着層形成工程において、抵抗加熱式蒸着機を用い、クロムの真空蒸着を行った。厚み５０ｎｍのクロム膜（蒸着層）を形成した（蒸着層形成工程）。蒸着層上に塩酢ビ樹脂溶液をバーコーターにて塗工し、接着層（厚み：１．０μｍ）を作製した（接着層形成工程）。
【０１２２】
＜比較例２＞
離型層形成工程として、以下の工程を採用した以外は、実施例１５と同様の方法により、加飾フィルム成形体を作製した。離型層形成工程において、被剥離基材として、ポリエチレンテレフタレート（ＰＥＴ）フィルム（厚み：２５μｍ）を用いた。アクリルメラミン樹脂溶液（添加量：９３部）、硬化剤（ｐ−トルエンスルホン酸、添加量：７部）に真球状フィラー（アクリル、アートパールＪ４ＰＹ、根上工業（株）製、寸法：平均粒子径２．２μｍ、添加量：１０部）を含有させ、バーコーターにて塗工した。この未硬化樹脂層を１５０℃，６０秒にて硬化させ、離型層（厚み：１．０μｍ）を作製した（離型層形成工程）。
【０１２３】
＜比較例３＞
離型層形成工程および保護層形成工程として、以下の工程を採用した以外は、実施例１５と同様の方法により、加飾フィルム成形体を作製した。離型層形成工程において、被剥離基材として、ポリエチレンテレフタレート（ＰＥＴ）フィルム（厚み：２５μｍ）を用いた。アクリルメラミン樹脂（添加量：９３部）、硬化剤（ｐ−トルエンスルホン酸、添加量：７部）に真球状フィラー（アクリル、アートパールＪ４ＰＹ、根上工業（株）製、寸法：平均粒子径２．２μｍ、添加量：１０部）を含有させ、バーコーターにて塗工した。この未硬化樹脂層を１５０℃，６０秒にて硬化させ、離型層（厚み：１．０μｍ）を作製した（離型層形成工程）。保護層形成工程において、アクリルポリオール溶液（添加量：８２．６部）、硬化剤（イソシアネート、添加量：１７．３部）に鱗片状フィラー（タルク、ＦＧ−１５、日本タルク（株）製、平均粒子径：１．５μｍ、添加量：１５部）を含有させ、バーコーターにて塗工した。この未硬化樹脂層を１５０℃、３０秒にて硬化させ、保護層（厚み：３．５μｍ）を作製した（保護層形成工程）。
【０１２４】
＜比較例４＞
離型層形成工程および保護層形成工程として、以下の工程を採用した以外は、実施例８と同様の方法により、加飾フィルム成形体を作製した。離型層形成工程において、アクリルメラミン樹脂（含有率：９３％）、硬化剤（ｐ−トルエンスルホン酸、含有率：７％）に真球状フィラー（アクリル、積水化成品工業（株）製、寸法：平均粒子径２．０μｍ、含有率：８％）を含有させ、バーコーターにて塗工した。この未硬化樹脂層を１５０℃，６０秒にて硬化させ、離型層（厚み：０．５μｍ）を作製した（離型層形成工程）。離型層の表面に、フィラーを露出させた。離型層上に、多官能アクリレート樹脂にレンズ状フィラー（アクリル、積水化成品工業（株）製、寸法：長径７．２μｍ、厚み２．８μｍ、含有率：３０％）を含有させバーコーターにて塗工した。この未硬化樹脂を紫外線硬化装置（アイグラフィックス（株）製、ＥＣＳ−４０１１ＧＸ、高圧水銀ランプ）にて、積算光量５００ｍＪ／ｃｍ2の条件で硬化させ保護層（厚み：２．５μｍ）を作製した（保護層形成工程）。
【０１２５】
＜参考＞
参考として、一般的なサテンめっき（写像性（ＤＯＩ）＝１８．１、ＧＳ６０°／Ｌ＊４５＝３８．０）を施した成型体を準備した。
【０１２６】
実施例１〜２３および比較例１〜６において得られた加飾フィルム成形体について、以下の方法に従って、写像性および割合（ＧＳ６０°／Ｌ＊４５）を算出した。また、それぞれの加飾フィルム成形体について、以下の方法に従って、目視（金属感）、目視（写りこみ）、総合評価（サテンめっきとの差）について評価した。また、蒸着層の凹部または凸部の最大径／μｍ、保護層の凹部の最大径／μｍについて測定した。結果を表１に示す。
【０１２７】
＜写像性の算出方法＞
写像性は、ＡＳＴＭ−Ｄ５７６７に準拠し、アピアランスアナライザー（Ｒｈｏｐｏｉｎｔ  ＩＱ−Ｓ、Ｒｈｏｐｏｎｔ社製）を使用して、成形体表面の写像性（ＤＯＩ）を測定することにより算出した。
【０１２８】
＜割合（ＧＳ６０°／Ｌ＊４５）の算出方法＞
入射角が６０°における鏡面光沢度（ＧＳ６０°）は、アピアランスアナライザー（Ｒｈｏｐｏｉｎｔ  ＩＱ−Ｓ、Ｒｈｏｐｏｉｎｔ社製）を使用して、成形体表面に対して、入射角６０°から光を照射して、正反射光を受光することにより、鏡面光沢度（ＧＳ６０°）を測定した。入射角および受光角が４５°におけるＬ＊値（Ｌ＊４５）は、多角度分光光度計（ＭＡ−Ｔ６、エックスライト社製）を使用して、成形体表面の測色し、入射角は４５°、受光角は４５°で得られたＬ値を算出することにより測定した。割合（ＧＳ６０°／Ｌ＊４５）は、得られた、鏡面光沢度（ＧＳ６０°）の値を、Ｌ＊４５の値で除することにより算出した。
【０１２９】
凸部の最大径または凹部の最大径は、加飾フィルム成形体の面を垂直方向から電子顕微鏡または光学顕微鏡を用いて観察し、凸部または凹部をランダムに２０個サンプリングし、凸部または凹部の輪郭の最大径を測定し、２０個の平均値を算出した。
【０１３０】
＜金属感（目視）＞
金属感（目視）は、それぞれの加飾フィルム成形体を目視で観察し、金属感の強さを１〜６の６段階にて評価した。６が最も金属感が強い。
【０１３１】
＜金属感（写りこみ）＞
金属感（写りこみ）は、それぞれの加飾フィルム成形体を目視で観察し、写りこみの有無の度合いを１〜５の５段階にて評価した。５が最も写りこみがない。
【０１３２】
＜総合評価（サテンめっきとの差）＞
総合評価（サテンめっきとの差）は、それぞれの加飾フィルム成形体を目視で観察し、サテンめっきと類似する程度に関して１〜７の７段階にて評価した。７が最もサテンめっきに近い。
【０１３３】
【表１】
2020104406.tif 000003
【０１３４】
表１に示されるように、実施例１〜１６の加飾フィルム成形体は、いずれも写像性および割合（ＧＳ６０°／Ｌ＊４５）が適切であり、サテンめっきと類似する金属調の意匠感を示すことができた。一方、写像性または割合（ＧＳ６０°／Ｌ＊４５）のいずれかを満たさなかった比較例１〜４の加飾フィルム成形体は、サテンめっきと類似する金属調の意匠感が得られなかった。
【符号の説明】
【０１３５】
１、１ａ、１ｂ、１ｃ  加飾フィルム成形体
２  被剥離基材
３  離型層
４  保護層
５  蒸着層
５ａ  蒸着アンカー層
６  接着層
７  転写基材
８１、８２  凹凸
９１、９２  レンズ状フィラー
９１ａ、９２ａ…  鱗片状フィラー
Ｌ１  レンズ状フィラーの長径
Ｌ２  レンズ状フィラーの厚み
Ｌ３  レンズ状フィラーの長径
Ｌ４  レンズ状フィラーの厚み
Ｌ５  鱗片状フィラーの長径
Ｌ６  鱗片状フィラーの厚み
Ｌ７  鱗片状フィラーの長径
Ｌ８  鱗片状フィラーの厚み
【図１】
2020104406.tif 000004
【図２】
2020104406.tif 000005
【図３】
2020104406.tif 000006
【図４】
2020104406.tif 000007
【図５】
2020104406.tif 000008
【図６】
2020104406.tif 000009
【図７】
2020104406.tif 000010
【図８】
2020104406.tif 000011
【図９】
2020104406.tif 000012
【図１０】
2020104406.tif 000013
【図１１】
2020104406.tif 000014
【図１２】
2020104406.tif 000015
【図１３】
2020104406.tif 000016
【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
基材と、接着層と、蒸着層と、保護層とを有し、
前記蒸着層は、表面に凹凸が形成されており、
前記接着層は、レンズ状フィラーを含み、
写像性が１０〜９２であり、
入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５である、加飾フィルム成形体。
【請求項２】
前記凹凸は、前記保護層側に向かって突出した凸部を含む、請求項１記載の加飾フィルム成形体。
【請求項３】
前記保護層は、前記蒸着層が設けられている面と反対側の面に、凹凸が形成されている、請求項１または２記載の加飾フィルム成形体。
【請求項４】
前記レンズ状フィラーは、前記接着層に埋没されており、前記蒸着層の凹凸は、埋没された前記レンズ状フィラーの形状に沿って変形された凹凸である、請求項１〜３のいずれか１項に記載の加飾フィルム成形体。
【請求項５】
被剥離基材上に、離型層を形成する離型層形成工程と、
前記離型層上に、保護層を形成する保護層形成工程と、
前記保護層上に、蒸着層を形成する蒸着層形成工程と、
前記蒸着層上に、接着層を形成する接着層形成工程と、
前記接着層上に、転写基材を形成する転写基材形成工程と、
前記被剥離基材および前記離型層を剥離する剥離工程とを含み、
前記接着層は、レンズ状フィラーを含み、
前記転写基材形成工程は、前記レンズ状フィラーを前記接着層に埋設させて、前記蒸着層の表面に凹凸を形成する凹凸形成工程を含む、
写像性が１０〜９２であり、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５である、加飾フィルム成形体の製造方法。
【請求項６】
被剥離基材上に、離型層を形成する離型層形成工程と、
前記離型層上に、保護層を形成する保護層形成工程と、
前記保護層上に、蒸着層を形成する蒸着層形成工程と、
前記蒸着層上に、接着層を形成する接着層形成工程と、
前記接着層上に、転写基材を形成する転写基材形成工程と、
前記被剥離基材および前記離型層を剥離する剥離工程とを含み、
前記接着層は、レンズ状フィラーを含み、
前記転写基材形成工程は、前記レンズ状フィラーを前記接着層に埋設させて、前記蒸着層の表面に凹凸を形成する凹凸形成工程を含む、
写像性が１０〜９２であり、入射角が６０°における鏡面光沢度（ＧＳ６０°）と、入射角および受光角が４５°におけるＬ＊値（Ｌ＊４５）との割合（ＧＳ６０°／Ｌ＊４５）が５〜５５である、加飾フィルム成形体における転写基材の装着方法。
【請求項７】
請求項１〜４のいずれか１項に記載の加飾フィルム成形体を用いた、サテンめっき調製品。
【請求項８】
請求項１〜４のいずれか１項に記載の加飾フィルム成形体を用いた、容器。
【請求項９】
請求項１〜４のいずれか１項に記載の加飾フィルム成形体を用いた、筐体。
【請求項１０】
請求項１〜４のいずれか１項に記載の加飾フィルム成形体を用いた、車両用内外装部材。